ПОЛИЭТИЛЕНОВАЯ КОМПОЗИЦИЯ ДЛЯ НАПОРНЫХ ТРУБ С УЛУЧШЕННОЙ ГИБКОСТЬЮ

1. Полиэтиленовая композиция, содержащая полимерную основу, которая включает
(а) фракцию (А) гомо- или сополимера этилена, и
(б) фракцию (Б) гомо- или сополимера этилена,
где
(i) фракция (А) имеет более низкую средневесовую молекулярную массу, чем фракция (Б);
3
(ii) полимерная основа имеет плотность от 932 до 938 кг/м;
5
(iii) полиэтиленовая композиция имеет скорость течения расплава СТР от 0,1 до 0,6 г/10 мин, и
2,7кПа
(iv) полиэтиленовая композиция имеет сдвиговое напряжение η(вязкость при сдвиговом напряжении 2,7 кПа при 190°С) от 85 до 230 кПа.
2. Полиэтиленовая композиция по п.1, дополнительно содержащая нуклеирующий агент.
2
3. Полиэтиленовая композиция по любому из пп.1-2, где фракция (А) имеет CTP от 10 до 400 г/10 мин.
2
4. Полиэтиленовая композиция по п.3, где фракция (А) имеет CTP от 25 до 100 г/10 мин.
3
5. Полиэтиленовая композиция по п.1, где фракция (А) имеет плотность от 960 до 980 кг/м.
(2,7/210)
6. Полиэтиленовая композиция по п.1, где показатель уменьшения вязкости при сдвиге УВС (отношение вязкости, измеренной при 2,7 кПа и 210 кПа при 190°С) от полиэтиленовой композиции составляет от 10 до 49.
7. Полиэтиленовая композиция по п.1, где модуль упругости при изгибе полиэтиленовой композиции составляет от 300 до 700 МПа.
8. Полиэтиленовая композиция по п.1, где массовое соотношение между фракцией (А) и фракцией (Б) составляет (30-47):(70-53).
крит
9. Полиэтиленовая композиция по п.1, где устойчивость к быстрому распространению трещин для трубы, изготовленной из полиэтиленовой композиции, измеренная в испытании S4, такова, что Т ниже, чем -6°С.
10. Полиэтиленовая композиция по п.1, где устойчивость к медленному распространению трещин для трубы, изготовленной из полиэтиленовой композиции, измеренная согласно стандарту Международной Организации по Стандартизации ISO 13479:1997, составляет более 500 ч.
11. Полиэтиленовая композиция по п.1, где полимерная основа содержит от 0,2 до 3,0 моль % по меньшей мере одного альфа-олефинового сомономера.
12. Полиэтиленовая композиция по п.1, где фракция (Б) содержит от 0,4 до 6,0 моль % по меньшей мере одного альфа-олефинового сомономера.
13. Изделие, содержащее полиэтиленовую композицию по любому из пп.1-12.
14. Изделие по п.13, представляющее собой трубу.
15. Труба по п.14, которая удовлетворяет требованию MRS 8,0 согласно стандарту ISO 9080.
16. Применение полиэтиленовой композиции по любому из пп.1-12 для изготовления изделия.
17. Применение по п.16, где изделие представляет собой трубу.